УПРАВЛЕНИЕ ЭКСПЛУАТАЦИЕЙ СТЕКЛОПЛАВИЛЬНОЙ ПЕЧИ

1. Способ эксплуатации стеклоплавильной печи, где печь включает варочный бассейн, образуемый противоположными боковыми стенками, задней стенкой, сводом и передней стенкой, при этом способ включает:
(А) плавление стекольного материала в варочной зоне указанного варочного бассейна с образованием ванны расплавленного стекольного материала посредством тепла, подводимого в варочной зоне по всей указанной ванне путем сжигания топлива и предварительно нагретого окислителя через две или более пары противостоящих окон регенераторов в указанных боковых стенках указанной варочной зоны, при этом, в результате указанного сжигания образуется атмосфера, содержащая продукты горения, над всей указанной ванной в указанной варочной зоне, причем в указанной ванне имеется буферная зона,
(В) направление указанного стекольного материала из варочной зоны в зону осветления указанного варочного бассейна и через нее на выход из указанного варочного бассейна через окно в указанной передней стенке,
(С) введение по меньшей мере одного потока топлива в газообразной форме или форме распыленной текучей среды и по меньшей мере одного потока окислителя в зону осветления над расплавленным стекольным материалом и сжигание указанного топлива и окислителя в указанной зоне осветления с целью повышения средней концентрации кислорода в атмосфере вблизи поверхности указанной ванны в указанной зоне осветления на 1-60% об., и
(D) регулирование расходов топлива и воздуха для горения для каждого из указанных окон регенераторов так, чтобы концентрация кислорода в дымовом газе, выходящем через каждое из указанных окон регенераторов, расположенных между буферной зоной и зоной осветления, лежала в диапазоне от 2 до 10% об.
2. Способ по п.1, в котором указанный по меньшей мере один поток окислителя, инжектируемый на стадии (С), содержит от 21% об. до 100% об. кислорода.
3. Способ по п.1, в котором указанный по меньшей мере один поток окислителя, инжектируемый на стадии (С), содержит от 35% об. до 100% об. кислорода, и указанное топливо инжектируется на стадии (С) в стехиометрическом отношении 110% - 2000% относительно окислителя, инжектируемого на стадии (С).
4. Способ по п.3, в котором стехиометрическое отношение указанного по меньшей мере одного потока окислителя и указанного топлива, инжектируемых на стадии (С), составляет от 150% до 1500%.
5. Способ по п.3, в котором стехиометрическое отношение указанного по меньшей мере одного потока окислителя и указанного топлива, инжектируемых на стадии (С), составляет от 200% до 1000%.
6. Способ по п.1, дополнительно включающий барботирование газа через под варочной зоны в расплавленное стекло, находящееся в варочной зоне.
7. Способ по п.1, дополнительно включающий (Е) приток потока газа через указанное окно в указанной передней стенке или через по меньшей мере один отдельный инжектор газа в передней стенке в указанную зону осветления в направлении указанной варочной зоны над расплавленным стекольным материалом.
8. Способ по п.7, в котором расплавленный стекольный материал перетекает из указанной зоны осветления в зону кондиционирования, и в указанную зону кондиционирования подают охлаждающий воздух с целью охлаждения указанного расплавленного стекольного материала в указанной зоне кондиционирования, и часть указанного охлаждающего воздуха притекает из указанной зоны кондиционирования в указанную зону осветления и составляет указанный поток газа, притекающий в указанную зону осветления.
9. Способ по п.1, в котором концентрация кислорода в атмосфере вблизи указанной поверхности ванны в указанной зоне осветления выше, чем концентрация кислорода в атмосфере вблизи указанной поверхности ванны в указанной варочной зоне.
10. Способ по п.1, в котором средняя концентрация кислорода в атмосфере вблизи указанной поверхности ванны в указанной зоне осветления составляет от 2 до 60%.
11. Способ по п.1, в котором средняя концентрация кислорода в атмосфере вблизи указанной поверхности ванны в указанной зоне осветления увеличена на 1-60%.
12. Способ по п.1, в котором окислительно-восстановительный коэффициент, выражаемый как отношение двухвалентного железа к трехвалентному железу в стекле, производимом в указанной стеклоплавильной печи, уменьшен на 0,01-0,20.
13. Способ по п.1, в котором предварительно нагретый окислитель для горения подводят в варочную зону над указанной ванной при помощи от двух до десяти пар окон регенераторов, расположенных по бокам варочного бассейна.
14. Способ по п.7, в котором указанный поток газа, притекающий в указанную зону осветления в соответствии со стадией (Е), представляет собой воздух.
15. Способ по п.7, в котором указанный поток газа, притекающий в указанную зону осветления в соответствии со стадией (Е), содержит от 21% об. до 100% об. кислорода.
16. Способ по п.2, в котором указанный поток газа, притекающий в указанную зону осветления в соответствии со стадией (Е), содержит от 50% об. до 100% об. кислорода.
17. Способ по п.1, в котором в указанной стеклоплавильной печи производят окисленное листовое стекло.